(57)【要約】本発明は、極低分子量で自己集合することによって、極小フィーチャーを形成するジブロックコポリマー系を含む。一実施形態では、ブロックコポリマーの中の一方のポリマーはケイ素を含有し、他方のポリマーはポリ乳酸である。一実施形態では、ブロックコポリマーは、アニオン重合反応および開環重合反応の組合せにより合成される。一実施形態では、このブロックコポリマーの目的は、リソグラフィックパターニングにおいてエッチングマスクとして使用することができるナノ多孔性材料を形成することである。
2015511402.tif 000002
【特許請求の範囲】
【請求項１】
ケイ素およびラクチド含有ブロックコポリマーを合成する方法であって、
ａ．第１および第２のモノマーを準備するステップであって、前記第１のモノマーがケイ素原子を含み、前記第２のモノマーが、重合することができるケイ素を欠いた、ラクチドベースのモノマーであるステップ；
ｂ．前記第２のモノマーの反応性ポリマーが形成されるような条件下で前記第２のモノマーを処理するステップ；
ｃ．前記ケイ素含有ブロックコポリマーが合成されるような条件下で、前記第１のモノマーを、前記第２のモノマーの前記反応性ポリマーと反応させるステップを含み、ならびに
ｄ．両ブロックのガラス転移が室温より上である方法。
【請求項２】
前記ブロックの少なくとも１つが架橋性である、請求項１に記載の製品。
【請求項３】
第３のモノマーが準備され、前記ブロックコポリマーがトリブロックコポリマーである、請求項１に記載の方法。
【請求項４】
前記ブロックコポリマーが、リソグラフィックパターニングプロセスにおいてエッチングマスクとして使用することができるナノ構造材料を形成する、請求項１に記載の製品。
【請求項５】
前記ブロックコポリマーが、ラクチドの少なくとも１つのブロックと、少なくとも１０重量％のケイ素を有する、ケイ素含有ポリマーまたはオリゴマーの少なくとも１つのブロックとで構成される、請求項４に記載の製品。
【請求項６】
前記ブロックコポリマーがエンドキャップされる、請求項１に記載の方法。
【請求項７】
前記ブロックコポリマーが官能基でエンドキャップされる、請求項６に記載の方法。
【請求項８】
前記ブロックコポリマーが、エチレンオキシドとの反応により、ヒドロキシル官能基でエンドキャップされる、請求項７に記載の方法。
【請求項９】
ｅ）前記ケイ素含有ブロックコポリマーを沈殿させるステップ、をさらに含む、請求項１に記載の方法。
【請求項１０】
前記ケイ素含有ブロックコポリマーがメタノール中に沈殿される、請求項９に記載の方法。
【請求項１１】
前記ブロックの１つがポリトリメチルシリルスチレンである、請求項１に記載の方法。
【請求項１２】
前記第１のモノマーがトリメチルシリルスチレンである、請求項１に記載の方法。
【請求項１３】
前記第１のモノマーがケイ素含有メタクリレートである、請求項１に記載の方法。
【請求項１４】
前記第１のモノマーがメタクリルオキシメチルトリメチルシランである、請求項１３に記載の方法。
【請求項１５】
前記第２のモノマーがラクチドである、請求項１に記載の方法。
【請求項１６】
前記第２のモノマーがＤＬ−ラクチドである、請求項１に記載の方法。
【請求項１７】
ｆ）基材を前記ブロックコポリマーでコーティングして、ブロックコポリマー膜を作るステップ、をさらに含む、請求項１に記載の方法。
【請求項１８】
前記基材がケイ素を含む、請求項１７に記載の方法。
【請求項１９】
前記基材がシリコンウェハーである、請求項１８に記載の方法。
【請求項２０】
前記基材がクオーツである、請求項１７に記載の方法。
【請求項２１】
前記基材がガラスである、請求項１７に記載の方法。
【請求項２２】
前記基材がプラスチックである、請求項１７に記載の方法。
【請求項２３】
前記基材が透明な基材である、請求項１７に記載の方法。
【請求項２４】
前記基材がロールツーロール基材である、請求項１７に記載の方法。
【請求項２５】
前記基材が、２つのブロックのエネルギーの間の表面エネルギーを有する基材表面エネルギー中和層でコーティングされる、請求項１７に記載の方法。
【請求項２６】
前記基材表面エネルギー中和層が、
（ａ）高Ｔｇポリマー、（ｂ）架橋ポリマー、（ｃ）蒸気蒸着したポリマー、例えば、パリレン、（ｄ）シリル化剤の小分子誘導体、および（ｅ）ポリマーを基材に末端付加させることによるポリマーブラシ
からなる群から選択される、請求項２５に記載の方法。
【請求項２７】
ｇ）ナノ構造が形成するような条件下で前記膜を処理するステップ、
をさらに含む、請求項１７に記載の方法。
【請求項２８】
前記処理がアニーリングを含む、請求項２７に記載の方法。
【請求項２９】
前記アニーリングが溶媒蒸気への曝露による、請求項２７に記載の方法。
【請求項３０】
前記アニーリングが加熱による、請求項２７に記載の方法。
【請求項３１】
前記ナノ構造が、ラメラ、シリンダー、垂直に整列しているシリンダー、水平に整列しているシリンダー、球、ジャイロイド、ネットワーク構造、および階層ナノ構造からなる群から選択される、請求項２７に記載の方法。
【請求項３２】
前記ナノ構造が球状の構造を含む、請求項２７に記載の方法。
【請求項３３】
前記ナノ構造がシリンダー状構造を含み、前記シリンダー状構造が前記表面の面に対して実質的に垂直に整列している、請求項２７に記載の方法。
【請求項３４】
前記処理が、前記コーティングされた表面をアセトン、ＴＨＦ、シクロヘキサン、または他の蒸散剤またはこれらの組合せの飽和雰囲気に曝露することを含む、請求項２７に記載の方法。
【請求項３５】
前記表面がシリコンウェハー上にある、請求項１７に記載の方法。
【請求項３６】
前記表面がガラスである、請求項１７に記載の方法。
【請求項３７】
前記表面がクオーツである、請求項１７に記載の方法。
【請求項３８】
前記基材が、ステップｅ）の前に、表面エネルギー中和層で前処理されていない、請求項１７に記載の方法。
【請求項３９】
前記基材が、ステップｅ）の前に、表面エネルギー中和層で前処理されている、請求項１７に記載の方法。
【請求項４０】
第３のモノマーが準備され、前記ブロックコポリマーがトリブロックコポリマーである、請求項１に記載の方法。
【請求項４１】
請求項２７に記載のプロセスに従い作製された膜。
【請求項４２】
ａ．ケイ素およびラクチド含有ブロックコポリマーブロックコポリマーと、表面とを準備するステップ；
ｂ．前記ブロックコポリマーを前記表面上にスピンコーティングして、コーティングされた表面を作るステップ；ならびに
ｃ．ナノ構造が前記表面上に形成されるような条件下で、前記コーティングされた表面を処理するステップ
を含む、表面上にナノ構造を形成する方法。
【請求項４３】
前記ナノ構造が、シリンダー状構造を含み、前記シリンダー状構造が表面の面に対して実質的に垂直に整列している、請求項４２に記載の方法。
【請求項４４】
前記処理が、前記コーティングされた表面をアセトンまたはＴＨＦの飽和雰囲気へ曝露することを含む、請求項４２に記載の方法。
【請求項４５】
前記表面がシリコンウェハー上にある、請求項４２に記載の方法。
【請求項４６】
前記表面がガラスである、請求項４２に記載の方法。
【請求項４７】
前記表面がクオーツである、請求項４２に記載の方法。
【請求項４８】
前記表面が、ステップｂ）の前に、基材中和層で前処理されていない、請求項４２に記載の方法。
【請求項４９】
前記表面が、ステップｂ）の前に、架橋ポリマーで前処理される、請求項４２に記載の方法。
【請求項５０】
請求項４２に記載のプロセスに従い作製された膜。
【請求項５１】
ｅ）前記ナノ構造を含有する、コーティングされた表面をエッチングするステップ、をさらに含む、請求項４２に記載の方法。
【発明の詳細な説明】
【技術分野】
【０００１】
発明の分野
本発明は、極低分子量で自己集合することによって、極小フィーチャーを形成するジブロックコポリマー系を含む。一実施形態では、ブロックコポリマーの中の一方のポリマーはケイ素を含有し、他方のポリマーはポリ乳酸である。一実施形態では、ブロックコポリマーは、アニオン重合反応および開環重合反応の組合せにより合成される。一実施形態では、このブロックコポリマーの目的は、リソグラフィックパターニングにおいてエッチングマスクとして使用することができるナノ多孔性材料を形成することである。
【背景技術】
【０００２】
発明の背景
従来のマルチグレイン媒体を使用するハードディスクドライブにおける面密度の改善は、現在のところ超常磁性の限界により制約される［１］。ビットパターン媒体は、非磁気材料により分離された孤立磁気島を作ることによってこの限界を回避することができる。ナノインプリントリソグラフィは、２５ｎｍ以下のフィーチャーを用いてテンプレートを作ることができるとすれば、ビットパターン媒体を生成するための興味深い解決策である［２］。光リソグラフィの解像限界および遅いスループットによる電子ビームリソグラフィの非常に高い価格［３］は、新規のテンプレートパターニングプロセスを必要とする。約５〜１００ｎｍ程度の十分に定義された構造へのジブロックコポリマーの自己集合［４］により、ビットパターン媒体の生成に必要とされる長さスケールのフィーチャーが生成する。これは、インプリントリソグラフィ用のテンプレートを生成するためのブロックコポリマーを使用することによって最も効率的に遂行される［５］。適切なテンプレートが利用可能であれば、インプリントリソグラフィを採用することによって、ビットパターン媒体を効率的に生成することができる。これまでの研究は、後重合のＳｉＯ２成長［７］、超臨界ＣＯ２を使用するシリカの蒸着［８］、およびケイ素含有フェロセニルモノマー［９］を介して、エッチング耐性のために、１つのブロックの中に選択的にケイ素を組み込んだ六方充填円柱状の形態を生成するブロックコポリマーをターゲットにしてきた［６］。必要とされるのは、ケイ素が提供する良好な酸素エッチングコントラストでエッチングすることができるナノ構造の所望の構造的整列を有する１００ｎｍ以下のフィーチャーを有するインプリントテンプレートを作る方法である。
【発明の概要】
【課題を解決するための手段】
【０００３】
発明の要旨
本発明は、極低分子量で自己集合することによって、極小フィーチャーを形成するジブロックコポリマー系を含む。一実施形態では、ブロックコポリマーの中の一方のポリマーはケイ素を含有し、他方のポリマーはポリ乳酸である。一実施形態では、ブロックコポリマーは、アニオン重合反応および開環重合反応の組合せにより合成される。一実施形態では、このブロックコポリマーの目的は、リソグラフィックパターニングにおいてエッチングマスクとして使用することができるナノ多孔性材料を形成することである。
【０００４】
本発明は、ケイ素およびラクチド含有組成物、合成方法、および使用の方法を想定している。さらに具体的には、本発明は、一実施形態において、２種の（またはそれ以上の）モノマー種から誘導されたブロックコポリマーに関し、これらのモノマー種のうちの少なくとも１種は、ケイ素を含み、少なくとも１種はラクチドを組み込んでいる。このような化合物は、ナノインプリントリソグラフィのためのテンプレートを作製することを含めた半導体工業における複数の用途、および生物医学的用途を含めた多くの使用を有する。
【０００５】
一実施形態では、本発明は、ケイ素およびラクチド含有ブロックコポリマーを合成する方法であって、ａ）第１および第２のモノマーを準備するステップであって、前記第１のモノマーがケイ素原子を含み、前記第２のモノマーが、重合することができるケイ素を欠いた、ラクチドベースのモノマーであるステップ；ｂ）前記第２のモノマーの反応性ポリマーが形成されるような条件下で前記第２のモノマーを処理するステップ；ｃ）前記ケイ素含有ブロックコポリマーが合成されるような条件下で、前記第１のモノマーを前記第２のモノマーの前記反応性ポリマーと反応させるステップを含み；ならびにｄ）両ブロックのガラス転移は室温より上である方法に関する。一実施形態では、前記ブロックの少なくとも１つは架橋性である。一実施形態では、第３のモノマーが準備され、前記ブロックコポリマーはトリブロックコポリマーである。一実施形態では、前記ブロックコポリマーは、リソグラフィックパターニングプロセスにおいてエッチングマスクとして使用することができるナノ構造材料を形成する。一実施形態では、前記ブロックコポリマーは、ラクチドの少なくとも１つのブロックと、少なくとも１０重量％のケイ素を有する、ケイ素含有ポリマーまたはオリゴマーの少なくとも１つのブロックとで構成される。一実施形態では、前記ブロックコポリマーはエンドキャップされる。一実施形態では、前記ブロックコポリマーは官能基でエンドキャップされる。一実施形態では、前記ブロックコポリマーは、エチレンオキシドとの反応により、ヒドロキシル官能基でエンドキャップされる。一実施形態では、本方法は、以下のステップをさらに含むｅ）前記ケイ素含有ブロックコポリマーをメタノール中に沈殿させるステップ。一実施形態では、ブロックの１つはポリトリメチルシリルスチレンである。一実施形態では、前記第１のモノマーはトリメチルシリルスチレンである。一実施形態では、前記第１のモノマーはケイ素含有メタクリレートである。一実施形態では、前記第１のモノマーはメタクリルオキシメチルトリメチルシラン（ＭＴＭＳＭＡ）である。一実施形態では、本方法は、以下のステップをさらに含むｆ）基材を前記ブロックコポリマーでコーティングすることによって、ブロックコポリマー膜を作るステップ。一実施形態では、前記基材はケイ素を含む。一実施形態では、前記基材はシリコンウェハーである。一実施形態では、前記基材はクオーツである。一実施形態では、前記基材はガラスである。一実施形態では、前記基材はプラスチックである。一実施形態では、前記プラスチックとして、これらに限定されないが、ポリエチレンテレフタレート（ＰＥＴ）、テフロン（登録商標）（ポリテトラフルオロエチレンまたはＰＴＦＥ）などが挙げられる。一実施形態では、前記基材は透明な基材である。一実施形態では、前記基材を２つのブロックのエネルギーの間の表面エネルギーを有する、基材表面エネルギー中和層でコーティングする。一実施形態では、前記基材表面エネルギー中和層は、以下からなる群から選択される：（ａ）高Ｔｇポリマー、（ｂ）架橋ポリマー、（ｃ）蒸気蒸着した（ｖａｐｏｒ  ｄｅｐｏｓｉｔｅｄ）ポリマー、例えば、パリレンなど、（ｄ）シリル化剤の小分子���導体、および（ｅ）ポリマーを基材に末端付加させることによるポリマーブラシ。一実施形態では、本方法は、以下のステップをさらに含むｇ）ナノ構造が形成するような条件下で前記膜を処理するステップ。一実施形態では、前記処理はアニーリングを含む。一実施形態では、前記アニーリングは溶媒蒸気への曝露による。一実施形態では、前記アニーリングは加熱による。一実施形態では、前記ナノ構造は、以下からなる群から選択される：ラメラ、シリンダー、垂直に整列しているシリンダー、水平に整列しているシリンダー、球、ジャイロイド、ネットワーク構造、および階層ナノ構造。一実施形態では、前記ナノ構造は球状の構造を含む。一実施形態では、前記ナノ構造はシリンダー状構造を含み、前記シリンダー状構造は表面の面に対して実質的に垂直に整列している。一実施形態では、前記処理は、前記コーティングされた表面をアセトン、ＴＨＦ、シクロヘキサン、または他の蒸散剤またはこれらの組合せの飽和雰囲気に曝露することを含む。一実施形態では、前記表面はシリコンウェハー上にある。一実施形態では、前記表面はガラスである。一実施形態では、前記表面はクオーツである。一実施形態では、前記基材は、ステップｆ）の前に表面エネルギー中和層で前処理されていない。一実施形態では、前記基材は、ステップｆ）の前に表面エネルギー中和層で前処理されている。一実施形態では、第３のモノマーが準備され、前記ブロックコポリマーはトリブロックコポリマーである。一実施形態では、本発明は、上記に記載されているプロセスに従い作製された膜に関する。
【０００６】
一実施形態では、本発明は、ナノ構造を表面上に形成する方法に関し、以下のステップを含む：ａ）ケイ素およびラクチド含有ブロックコポリマーブロックコポリマーと、表面とを準備するステップ；ｂ）前記ブロックコポリマーを前記表面上にスピンコーティングすることによって、コーティングされた表面を作るステップ；ならびにｃ）ナノ構造が前記表面上に形成されるような条件下で、前記コーティングされた表面を処理するステップ。一実施形態では、前記ナノ構造はシリンダー状構造を含み、前記シリンダー状構造は表面の面に対して実質的に垂直に整列している。一実施形態では、前記処理は、前記コーティングされた表面を、アセトンまたはＴＨＦの飽和雰囲気に曝露することを含む。一実施形態では、前記表面はシリコンウェハー上にある。一実施形態では、前記表面はガラスである。一実施形態では、前記表面はクオーツである。一実施形態では、前記表面は、ステップｂ）の前に基材中和層で前処理されていない。一実施形態では、前記表面は、ステップｂ）の前に架橋ポリマーで前処理されている。一実施形態では、本発明は、上記に記載されているプロセスに従い作製された膜に関する。一実施形態では、本発明は、以下のステップをさらに含むｄ）前記ナノ構造を含有する、コーティングされた表面をエッチングするステップ。
【０００７】
本発明のフィーチャーおよび利点をさらに完全に理解するため、付随する図と共に発明の詳細な説明についてここで言及する。
【図面の簡単な説明】
【０００８】
【図１】図１は、例示的ケイ素含有モノマーおよびポリマーの非限定的な構造を示す。
【図２】図２は、アニオン重合反応および開環重合反応の組合せによるＰＴＭＳＳ−ｂ−ＰＬＡの合成を示す。
【図３】図３は、ポリ乳酸（ＰＬＡ）ホモポリマーの合成を示す。
【図４】図４は、ａ）ＰＴＭＳＳ６−ｂ−ＰＬＡ４．１およびｂ）ＰＴＭＳＳ６−ｂ−ＰＬＡ７．１（ここで、矢印は、第一次およびより高次元の散乱ピークの位置を示す）の統合したＳＡＸＳ曲線を示す。下付き数字は、ブロック分子量（キログラム／モル）を示す。
【図５】図５は、ａ）鋳放し、およびｂ）試料を１２０℃で２時間熱的アニーリングした後のＰＴＭＳＳ６−ｂ−ＰＬＡ４．１膜のＡＦＭ相画像を示す。
【図６】図６は、シクロヘキサン蒸気下で溶媒アニーリングを、ａ）２時間、ｂ）４時間、およびｃ）２３時間行った後のＰＴＭＳＳ６−ｂ−ＰＬＡ４．１膜のＡＦＭ相画像を示す。
【図７】図７は、ａ）鋳放し、およびｂ）シクロヘキサン蒸気下で溶媒アニーリングを４時間行った後のＰＴＭＳＳ６−ｂ−ＰＬＡ７．１のＡＦＭ相画像を示す。
【図８】図８は、ａ）シクロヘキサン蒸気下で４時間溶媒アニーリング後、およびｂ）ａ）の試料を酸素プラズマでエッチング後のＰＴＭＳＳ６−ｂ−ＰＬＡ４．１のＡＦＭ高さ画像を示す。
【図９】図９は、ａ）シクロヘキサン蒸気下で４時間溶媒アニーリング後、およびｂ）ａ）の試料を酸素プラズマでエッチング後のＰＴＭＳＳ６−ｂ−ＰＬＡ４．１のＡＦＭ相画像を示す。
【発明を実施するための形態】
【０００９】
表１は、調べたポリマーの特性を示している。
【００１０】
定義
本発明の理解を促進するため、いくつかの用語を以下で定義する。本明細書中で定義される用語は、本発明に関連する領域の当業者により一般的に理解されている意味を有する。「ａ」、「ａｎ」および「ｔｈｅ」などの用語は、単数の実体のみを指すものではなく、そのクラスの具体例を例示のために使用することができる一般的なクラスを含むことを意図する。本明細書中の専門用語は、本発明の特定の実施形態を記載するために使用されるが、これらの使用は、特許請求の範囲において概要を示す以外は本発明の範囲を定めるものではない。
【００１１】
加えて、本発明の化合物を構成している原子は、このような原子のすべての同位体の形態を含むことを意図する。同位体は、本明細書で使用される場合、同じ原子番号を有するが、質量数が異なるような原子を含む。一般的な例として、制限なしで、水素の同位体は、トリチウムおよび重水素を含み、炭素の同位体は１３Ｃおよび１４Ｃを含む。同様に、本発明の化合物の１つまたは複数の炭素原子がケイ素原子（複数可）により置き換えられてもよいことが想定される。さらに、本発明の化合物の１つまたは複数の酸素原子が、硫黄またはセレン原子（複数可）により置き換えられてもよいことが想定される。
【００１２】
ブロックコポリマーが自己集合するかどうか判定することにおいて重要な要素は、ブロックのうちの１つの相対体積分率、モノマー単位の相対的不適合性（Ｆｌｏｒｙ−Ｈｕｇｇｉｎｓ相互作用パラメーター（ギリシャ文字Ｃｈｉ  χ）で測定される）、およびブロックコポリマーの重合度である。好ましくは、ブロックのうちの１つの体積分率は３０〜７０、３５〜６５、４０〜６０、より好ましくは５０〜５０であり、ブロックコポリマーの重合度（Ｎ）およびＦｌｏｒｙ−Ｈｕｇｇｉｎｓ相互作用パラメーターは、好ましくは１０．５を超え、より好ましくは２５を超える。
【００１３】
ブロックコポリマーまたはそのブレンドは、任意の便利な方法で架橋することができる。一実施形態では、ブロックコポリマーまたはそのブレンドは膜またはコーティングとして蒸着し、次いで紫外光または電離放射線を使用して架橋される。必要に応じて、遊離ラジカル開始剤またはｐｒｏｒａｄをブロックコポリマーまたはそのブレンドに加えることによって、架橋反応を助けることができる。しかし、特にブロックコポリマーまたはそのブレンドが膜形成組成物またはコーティング組成物に使用される場合には、ブロックコポリマーまたはそのブレンドは架橋剤を含むことが好ましい。架橋反応の速度定数が比較的低く、これによって、膜形成組成物またはコーティング組成物が比較的長いポットライフを得られるよう、架橋剤および架橋剤の濃度を選ぶことが好ましい。膜形成組成物またはコーティング組成物が印刷用インクとして使用される場合、またはインクジェット式印刷技術を使用して蒸着される場合、これは特に重要である。架橋の速度が、ブロックコポリマーまたはそのブレンドの自己集合の速度よりも遅くなるような架橋反応の速度定数が好ましい。
【００１４】
ポリ（乳酸）またはポリ乳酸（ＰＬＡ）は、再生可能な資源、例えば、コーンスターチ、タピオカ製品（根、チップまたはデンプン）またはサトウキビなどから誘導される熱可塑性脂肪族ポリエステルである。ポリ乳酸は、植物から生成することができ、その強度および物理的特性は、他の生分解性樹脂のものより比較的良好である。したがって、ポリ乳酸は、石油から作製される現存するプラスチックまたは繊維の代替の材料として急速に注目を集めるようになった。
【００１５】
しかし、ポリ乳酸の生分解性は、他の一般的に公知の生分解性プラスチック、例えば、ポリヒドロキシ酪酸、ポリカプロラクトン、またはポリブチレンスクシネートなどの生分解性より低い。例えば、これらのプラスチック中の生分解性プラスチック分解細菌の量は、以下の順序で表すことができる：ポリヒドロキシ酪酸≧ポリカプロラクトン＞ポリブチレンスクシネート＞ポリ乳酸。すなわち、一般的に公知の別の生分解性プラスチック、すなわち脂肪族ポリエステルとは異なり、ポリ乳酸は、α−エステル結合により形成された脂肪族ポリエステルである。したがって、ポリ乳酸は特定の特性を有する。例えば、ポリ乳酸は、リパーゼ、エステラーゼ、またはポリヒドロキシ酪酸分解酵素により分解されない。
【００１６】
ポリ（乳酸）の骨格式：
【００１７】
【化１】
2015511402.tif 000003
これは通常、以下の反応：
【００１８】
【化２】
2015511402.tif 000004
により合成され、これは、ＤＬ−ラクチドとしても公知の、３，６−ジメチル−１，４−ジオキサン−２，５−ジオンを使用する。
【００１９】
本発明で使用されるポリ乳酸は、好ましくはポリ−Ｌ−乳酸であり、ポリ−Ｄ−乳酸も使用することができる。代わりに、ポリ−Ｌ−乳酸およびポリ−Ｄ−乳酸のコポリマーの混合物を使用することもできる。さらに、その中に生分解性を有する単位を組み込んだコポリマー、例えば、β−プロピオラクトン、β−ブチロラクトン、ピバロラクトン、γ−ブチロラクトン、γ−メチル−γ−ブチロラクトン、γ−エチル−γ−ブチロラクトン、グリコリド、ラクチド、δ−バレロラクトン、β−メチル−δ−バレロラクトン、ε−カプロラクトン、エチレンオキシド、またはプロピレンオキシドなどを使用することができる。加えて、一般に市販されている生分解性樹脂、例えば、ポリヒドロキシ酪酸、ポリブチレンスクシネート、ポリブチレンスクシネート−アジペートコポリマー、ポリカプロラクトン、またはポリエステルカーボネートなどを、その物理的特性を改善する目的で、ポリ乳酸に適切にブレンドしてもよい。
【００２０】
本明細書で使用される場合、ガラス転移温度は、略語Ｔｇで表される。Ｇｉｌｌｈａｍ、Ｊ．  Ｋ．  （１９８６年）［１２］において記載されている硬化の等温度にガラス転移温度、Ｔｇが上昇した場合、ガラス化が生じる。
【００２１】
本明細書で使用される場合、エンドキャップ官能基とは、ポリマーの末端に加えられる官能基を指す。いくつかの非限定的なエンドキャップ官能基として、ヒドロキシル、アミン、アジド、アルキン、カルボン酸、ハロゲン化物などを挙げることができる。
【００２２】
本明細書で使用される場合、シリル化剤（またシランまたは自己集合した単分子膜としても公知）は、メトキシ、エトキシ、またはハロゲン化物官能基を有するオルガノシリコン化合物を指す。一部の非限定的例として、メチルジクロロシラン、メチルジエトキシシラン、アリル（クロロ）ジメチルシラン、および（３−アミノプロピル）（３−ａｍｎｉｏｐｒｏｐｙｌ）トリエトキシシランが挙げられる。
【００２３】
本明細書で使用される場合、ブラシポリマーは、固体表面に接着するポリマーのクラスである［１３］。固体基材に接着するポリマーは、ポリマー間での込み合いを起こし、これによって、重複を回避するためにポリマーを表面から引き伸ばさせるよう、十分に高密度でなければならない。［１４］
電子デバイスの分野では、ウェブ法、リールツーリール法またはＲ２Ｒとしても公知のロールツーロール法は、柔軟性のあるプラスチックまたは金属ホイルのロール上に電子デバイスを作るプロセスである。この使用よりも前に他の分野では、このロールツーロール法は、コーティングを塗布すること、印刷すること、または柔軟性のある材料のロールを用いて開始し、このプロセス後、再び巻き取ることによって出力ロールを作る他のプロセスを実施するといった、いかなるプロセスも指すことができる。薄膜太陽電池（ＴＦＰＶ）とも呼ばれる、薄膜の太陽電池（ＴＦＳＣ）は、光電性材料の１つまたは複数の薄層（薄膜）を基材または表面上に蒸着させることによって作製される太陽電池である。可能なロールツーロール基材として、これらに限定されないが金属化ポリエチレンテレフタレート（ｔｅｒｐｈｔｈａｌａｔｅ）、金属膜（スチール）、ガラス膜（例えばＣｏｒｎｉｎｇ  Ｇｏｒｉｌｌａ  Ｇｌａｓｓ）、グラフェンコーティング膜、ポリエチレンナフタレート（Ｄｕｐｏｎｔ  Ｔｅｏｎｅｘ）、およびｋａｐｔｏｎ膜、ポリマー膜、金属化ポリマー膜、金属化ガラスもしくは金属化ケイ素、炭素化ポリマー膜、炭素化ガラスもしくは炭素化ケイ素が挙げられる。可能なポリマー膜として、ポリエチレンテレフタレート、Ｋａｐｔｏｎ、マイラーなどが挙げられる。
【００２４】
本明細書で使用される場合、ブロックコポリマーは、２つ以上のポリマー鎖（ブロック）からなり、これらは、化学的に異なり、互いに共有結合で付加している。ブロックコポリマーは、主にナノメートルスケールパターンを形成するこれらの能力に基づき多くの用途に対して提案されてきた。これらの自己集合したパターンは、ナノリソグラフィックマスクおよび無機物構造または有機物構造のさらなる合成のためのテンプレートとして考えられている。このような用途は、異なるエッチング速度をもたらし、または新規材料への可能性につながる化学的特性または物理的特性におけるコントラストを利用して可能となる。例えば、燃料電池、電池、データ保管およびオプトエレクトロニクスデバイスなどにおける新規用途は、ブロックの特有の特性に一般的に依存する。これらの使用のすべては、巨視的な距離にわたるブロックコポリマーの規則的な自己集合に依存する。
【００２５】
トリメチル−（２−メチレン−ブタ−３−エニル）シランは、以下の構造：
【００２６】
【化３】
2015511402.tif 000005
で表され、（ＴＭＳＩ）と略され、そのポリマーバージョンは、
【００２７】
【化４】
2015511402.tif 000006
であり、Ｐ（ＴＭＳＩ）と略される。
【００２８】
トリメチル（４−ビニルフェニル）シランは、スチレン誘導体の別の例であり、以下の構造：
【００２９】
【化５】
2015511402.tif 000007
で表され、ＴＭＳＳと略され、そのポリマーバージョンは、
【００３０】
【化６】
2015511402.tif 000008
であり、Ｐ（ＴＭＳＳ）と略される。
【００３１】
ｔｅｒｔ−ブチルジメチル（４−ビニルフェノキシ）シランはスチレン誘導体の別の例であり、以下の構造：
【００３２】
【化７】
2015511402.tif 000009
で表され、ＴＢＤＭＳＯ−Ｓｔと略され、
そのポリマーバージョンは、
【００３３】
【化８】
2015511402.tif 000010
であり、Ｐ（ＴＢＤＭＳＯ−Ｓｔ）と略される。
【００３４】
ｔｅｒｔ−ブチルジメチル（オキシラン−２−イルメトキシ）シランは、ケイ素含有化合物の例であり、以下の構造：
【００３５】
【化９】
2015511402.tif 000011
で表され、ＴＢＤＭＳＯ−ＥＯと略され、そのポリマーバージョンは、
【００３６】
【化１０】
2015511402.tif 000012
であり、Ｐ（ＴＢＤＭＳＯ−ＥＯ）と略される。
【００３７】
メタクリルオキシメチルトリメチルシランは、以下の構造：
【００３８】
【化１１】
2015511402.tif 000013
で表され、（ＭＴＭＳＭＡ）と略され、そのポリマーバージョンは、
【００３９】
【化１２】
2015511402.tif 000014
であり、Ｐ（ＭＴＭＳＭＡ）と略される。
【００４０】
一実施形態では、
【００４１】
【化１３】
2015511402.tif 000015
は、ＰＬＡホモポリマーの例である。
【００４２】
一実施形態では、
【００４３】
【化１４】
2015511402.tif 000016
は、ポリ（トリメチルシリルスチレン−ｂ−ラクチド）（ＰＴＭＳＳ−ｂ−ＰＬＡ）の例である。
【００４４】
本発明はまた、例えば、置換基を環に加えることによって、塩基性のスチレン構造が改質されているスチレン「誘導体」も想定している。図１に示されている化合物のうちのいずれかの誘導体もまた使用することができる。誘導体は、例えば、ヒドロキシ誘導体またはハロ誘導体であってよい。本明細書で使用される場合、「水素」は、−Ｈを意味し；「ヒドロキシ」は−ＯＨを意味し；「オキソ」は＝Ｏを意味し；「ハロ」は、独立して−Ｆ、−Ｃｌ、−Ｂｒまたは−Ｉを意味する。
【００４５】
ブロックコポリマーを使用することによって、表面上に「ナノ構造」、または制御された配向性を有する「物理的フィーチャー」を作ることが望まれている。これらの物理的なフィーチャーは形状および厚さを有する。様々な構造は、例えば、ブロックコポリマーの構成成分、例えば、垂直のラメラ、面内シリンダー、および垂直のシリンダーなどにより形成することができ、ブロックの膜厚、表面処理、および化学的特性に依存し得る。好ましい実施形態では、前記シリンダー状構造は、第１の膜の面に対して実質的に垂直に整列している。ナノメートルレベルでの領域またはドメイン（すなわち「マイクロドメイン」または「ナノドメイン」）の中の構造の配向性はほぼ均一に制御することができ、これらの構造の空間的な配置も制御することができる。例えば、一実施形態では、ナノ構造のドメインスペーシングはほぼ５０ｎｍ以下である。本明細書中に記載されている方法は、所望のサイズ、形状、配向性、および周期性を有する構造を生成することができる。その後、一実施形態では、これらの構造は、エッチングしてもよいし、さもなければさらに処置してもよい。
【００４６】
発明の詳細な説明
ブロックコポリマー（ＢＣ）は、共有結合で一緒に連結している２種以上の化学的に異なるホモポリマーの鎖と定義される［４］。ＢＣの特徴的な特色は、ＢＣは、５〜１００ｎｍのドメインサイズを有する周期的構造、例えば、ラメラ、球、両連続ジャイロイド、および六方充填シリンダーなどへと自己集合できることである［１１］。形態は、各ブロックの体積分率（φ）、全体の重合度（Ｎ）、およびＦｌｏｒｙ−Ｈｕｇｇｉｎｓ相互作用パラメーター（χ）（これらすべては合成により制御できる）により決定される［１１］。
【００４７】
ナノ製造の用途、例えば、基材表面に垂直に整列しているシリンダー状またはラメラ状ドメインを有するミクロエレクトロニクス、太陽電池、および膜、薄膜などが最も興味深い［１２、１３］。ＢＣ薄膜の挙動は、多くの研究者により試験されてきたが［１４〜１６］、最近の再調査［１２］は、ＢＣ配向性の決定における膜厚および界面相互作用の重要性を強調している。基材に垂直に配向するようにシリンダー状またはラメラ状ドメインを誘発する１つの方法は、各ブロックのエネルギーの間に表面が界面エネルギーを有するように、基材を表面改質剤で処理することによる。このタイプの基材表面は、基材との接触を確立するための各ブロックに対するエンタルピックペナルティーがほぼ等しいので「中性」と呼ばれている［１４］。この条件が適当に満たされない場合、シリンダーまたはラメラは普通、基材を湿潤させる表面を最も好むブロックを有する基材と平行に並ぶことになる［１７］。
【００４８】
本発明は、極低分子量で自己集合することによって極小フィーチャーを形成するジブロックコポリマー系を含む。一実施形態では、ブロックコポリマーの中の一方のポリマーは、ケイ素、この場合ポリトリメチルシリルスチレンを含有し、他方のポリマーはポリ乳酸である。一実施形態では、ブロックコポリマーは、アニオン重合反応および開環重合反応の組合せにより合成される。一実施形態では、これらのブロックコポリマーを使用することによって、リソグラフィックパターニングにおいてエッチングマスクとして使用することができるナノ多孔性材料を形成することができる。
【００４９】
ナノスケールリソグラフィックパターニングに使用されるブロックコポリマーは通常、合成ポリマーのみで構成される。本発明の中のブロックコポリマー中の両ポリマーは合成ではあるが、ポリ乳酸、ラクチドを作製するために使用されるモノマーは、天然由来の材料、乳酸から誘導される。また、いくつかの例外はあるが、リソグラフィックパターニングのために研究されているポリマーは通常、金属含有ブロックを提供せず、したがってエッチング選択性をほとんど有さない。本発明において記載されているポリマーは、酸素エッチングにおいて、ケイ素含有ブロックの遅いエッチングおよびポリ乳酸ブロックの速いエッチングにより、エッチング耐性を有する。
【００５０】
従来のリソグラフィ技術のフィーチャーサイズの制限を克服するための有望な解決策は、自己集合したブロックコポリマーを使用することによって、ナノスケールフィーチャーをパターン化することを含む。ブロックコポリマーリソグラフィは、従来の技術に存在する物理的制限およびコスト制限を回避する。高い相互作用パラメーターを有するポリマーは、フォトリソグラフィで達成可能であるものよりもずっと小さなフィーチャーを形成することができ、電子ビームリソグラフィよりも時間集約的でないプロセスを使用してこれを行うことができる。
【００５１】
本発明は、リソグラフィックパターニングに対して現在使用されている現在のブロックコポリマー系を超えた利点を有する。これは、主に本発明が、公知のブロックコポリマー系で達成可能な最も小さなフィーチャーのいくつかの形成を可能にするからである。小さなフィーチャーは、半導体用途において、より大きな保管量のためのより高いフィーチャー密度と相関する。これらの小さなフィーチャーは、ブロック間の高い化学的不和合性により、ポリマーが高い相互作用パラメーターを有することから達成される。この系はまたブロック間のエッチングコントラストが良好なため（この用途のためのポリマーの大部分はこれを有さない）、ナノリソグラフィックパターニングに理想的である。酸素エッチングプロセスを使用する場合、ポリ乳酸ブロックはすばやくエッチングされるのに対して、ケイ素含有ブロックはゆっくりとエッチングされる。良好なエッチングコントラストを実際に示すブロックコポリマー、ポリスチレン−ブロック−ポリジメチルシロキサンと比較して、両ブロックは高いガラス転移温度を有し、これは、両ブロックが室温で固体であることを可能にする。
【００５２】
本発明を理解する上で有用となる様々な参考文献がある：Ｆｏｒｍａｔｉｏｎ  ｏｆ  ａ  Ｄｅｖｉｃｅ  Ｕｓｉｎｇ  Ｂｌｏｃｋ  Ｃｏｐｏｌｙｍｅｒ  Ｌｉｔｈｏｇｒａｐｈｙ（米国特許出願第２００９０３０５１７３号／２００９年１２月１０日）［１８］；「Ｏｎｅ−ｄｉｍｅｎｓｉｏｎａｌ  ａｒｒａｙｓ  ｏｆ  ｂｌｏｃｋ  ｃｏｐｏｌｙｍｅｒ  ｃｙｌｉｎｄｅｒｓ  ａｎｄ  ａｐｐｌｉｃａｔｉｏｎｓ  ｔｈｅｒｅｏｆ」（ＵＳ８，１０１，２６１／２０１２年１月２４日）［１９］；Ｖａｙｅｒ、Ｍ．ら、（２０１０年）Ｐｅｒｐｅｎｄｉｃｕｌａｒ  ｏｒｉｅｎｔａｔｉｏｎ  ｏｆ  ｃｙｌｉｎｄｒｉｃａｌ  ｄｏｍａｉｎｓ  ｕｐｏｎ  ｓｏｌｖｅｎｔ  ａｎｎｅａｌｉｎｇ  ｔｈｉｎ  ｆｉｌｍｓ  ｏｆ  ｐｏｌｙｓｔｙｒｅｎｅ−ｂ−ｐｏｌｙｌａｃｔｉｄｅ、Ｔｈｉｎ  Ｓｏｌｉｄ  Ｆｉｌｍｓ、５１８巻（１４号）、３７１０〜３７１５頁。［２０］；Ｚａｌｕｓｋｙ、Ａ．  Ｓ．ら、（２００２年）Ｏｒｄｅｒｅｄ  Ｎａｎｏｐｏｒｏｕｓ  Ｐｏｌｙｍｅｒｓ  ｆｒｏｍ  Ｐｏｌｙｓｔｙｒｅｎｅ−Ｐｏｌｙｌａｃｔｉｄｅ  Ｂｌｏｃｋ  Ｃｏｐｏｌｙｍｅｒｓ、Ｊ．  Ａｍ．  Ｃｈｅｍ．  Ｓｏｃ．  １２４巻（４３号）、１２７６１〜１２７７３頁。［２１］；  Ｗａｎｇ、Ｙ．およびＨｉｌｌｍｙｅｒ、Ｍ．  Ａ．（２０００年）Ｓｙｎｔｈｅｓｉｓ  ｏｆ  Ｐｏｌｙｂｕｔａｄｉｅｎｅ−Ｐｏｌｙｌａｃｔｉｄｅ  Ｄｉｂｌｏｃｋ  Ｃｏｐｏｌｙｍｅｒｓ  Ｕｓｉｎｇ  Ａｌｕｍｉｎｕｍ  Ａｌｋｏｘｉｄｅ  Ｍａｃｒｏｉｎｉｔｉａｔｏｒｓ．    Ｋｉｎｅｔｉｃｓ  ａｎｄ  Ｍｅｃｈａｎｉｓｍ，  Ｍａｃｒｏｍｏｌｅｃｕｌｅｓ、３３巻（２０号）、７３９５〜７４０３頁。［２２］；Ｊｕｎｇ、Ｙ．  Ｓ．およびＲｏｓｓ、Ｃ．  Ａ．（２００７年）Ｏｒｉｅｎｔａｔｉｏｎ−Ｃｏｎｔｒｏｌｌｅｄ  Ｓｅｌｆ−  Ａｓｓｅｍｂｌｅｄ  Ｎａｎｏｌｉｔｈｏｇｒａｐｈｙ  Ｕｓｉｎｇ  ａ  Ｐｏｌｙｓｔｙｒｅｎｅ−Ｐｏｌｙｄｉｍｅｔｈｙｌｓｉｌｏｘａｎｅ  Ｂｌｏｃｋ  Ｃｏｐｏｌｙｍｅｒ、Ｎａｎｏ  Ｌｅｔｔ．７巻（７号）、２０４６〜２０５０頁。［２３］；Ｋｕ、Ｓ．  Ｊ．ら（２０１１年）Ｎａｎｏｐｏｒｏｕｓ  ｈａｒｄ  ｅｔｃｈ  ｍａｓｋｓ  ｕｓｉｎｇ  ｓｉｌｉｃｏｎ−ｃｏｎｔａｉｎｉｎｇ  ｂｌｏｃｋ  ｃｏｐｏｌｙｍｅｒ  ｔｈｉｎ  ｆｉｌｍｓ，  Ｐｏｌｙｍｅｒ、５２巻（１号）、８６〜９０頁。［２４］。
【００５３】
ケイ素含有コポリマーを使用して表面上に「ナノ構造」または制御された配向性を有する「物理的フィーチャー」を作ることが望まれる。これらの物理的なフィーチャーは形状および厚さを有する。例えば、ブロックコポリマーの構成成分により、垂直のラメラ、面内シリンダー、および垂直シリンダーなどの様々な構造を形成することができ、これらは膜厚、表面処理、およびブロックの化学的特性に依存し得る。好ましい実施形態では、前記シリンダー状構造は、第１の膜の面に対して実質的に垂直に整列している。ナノメートルレベルでの領域またはドメイン（すなわち「マイクロドメイン」または「ナノドメイン」）の中の構造の配向性はほぼ均一に制御することができ、これらの構造の空間的な配置も制御することができる。例えば、一実施形態では、ナノ構造のドメインスペーシングはほぼ５０ｎｍ以下である。別の好ましい実施形態では、前記ナノ構造は、球または球状の形状である。本明細書中に記載されている方法は、所望のサイズ、形状、配向性、および周期性を有する構造を生成することができる。その後、一実施形態では、これらの構造は、エッチングしてもよいし、さもなければさらに処置してもよい。
【００５４】
利点／特別な特徴
本発明は、現在の技術を超えた利点を提供する。１）小さなブロックコポリマーフィーチャーサイズが達成できる（高い相互作用パラメーター値）；２）良好なエッチングコントラスト（酸素エッチングにおいて、ポリ乳酸はすばやくエッチングされるのに対して、ケイ素含有ブロックはゆっくりとエッチングされる）；３）簡単な合成プロセス、４）両ブロックが高いガラス転移温度を有する（室温で固体）；５）コポリマーのブロック間の良好な溶媒選択性；および６）ポリ乳酸材料は、自然由来のモノマーから生じる。
【００５５】
ブロックコポリマーを使用することによって、表面上に「ナノ構造」、または制御された配向性を有する「物理的フィーチャー」を作ることが望まれている。これらの物理的なフィーチャーは形状および厚さを有する。様々な構造は、例えば、ブロックコポリマーの構成成分、例えば、垂直のラメラ、面内シリンダー、および垂直のシリンダーなどにより形成することができ、ブロックの膜厚、表面処理、および化学的特性に依存し得る。好ましい実施形態では、前記シリンダー状構造は、第１の膜の面に対して実質的に垂直に整列している。ナノメートルレベルでの領域またはドメイン（すなわち「マイクロドメイン」または「ナノドメイン」）の中の構造の配向性はほぼ均一に制御することができ、これらの構造の空間的な配置も制御することができる。例えば、一実施形態では、ナノ構造のドメインスペーシングはほぼ５０ｎｍ以下である。好ましい実施形態では、前記シリンダー状構造は、ポリマートップコートの蒸着により制御され、アニーリングプロセスにより整列する。本明細書中に記載されている方法は、所望のサイズ、形状、配向性、および周期性を有する構造を生成することができる。その後、一実施形態では、これらの構造は、エッチングしてもよいし、さもなければさらに処置してもよい。
【００５６】
用途：
ポリ乳酸／ケイ素含有ブロックコポリマーは、ナノスケールリソグラフィックパターニングにおけるフィーチャー−サイズの制限を克服するために有望な用途を有する。ブロックコポリマーパターニングが現在の半導体プロセシングに対して適合性があることから、ブロックコポリマーを用いたナノスケールリソグラフィは、この問題の潜在的に実行可能な解決策となる。
【００５７】
ＰＴＭＳＳ−ｂ−ＰＬＡの合成
ＰＴＭＳＳ−ｂ−ＰＬＡブロックコポリマーを、アニオン重合および開環重合の組合せを介して合成した。ヒドロキシル官能化ポリスチレンに対して定着した方法でＰＴＭＳＳＯＨを合成し、トリエチルアルミニウムと反応させることによって、アルミニウムアルコキシドマクロ開始剤を形成し、続いてラクチドの開環を行った。ポリ（スチレン−ｂ−ラクチド）（ＰＳ−ｂ−ＰＬＡ）はこの方法を使用して事前に合成しておいた。この作業に使用された反応条件は、ラクチドの開環に対して実施した以前の動態実験に基づいて選んだ。このポリマーに対する反応メカニズムが図２に示されている。この実験で合成したポリマーの特性が表１に報告されている。
【００５８】
この作業で合成したポリマーの形態およびフィーチャー寸法を求めるため、Ｘ線小角散乱（ＳＡＸＳ）実験を塊状試料に対して実施した。より高次元のピークを第一次のピーク（ｑ＊）に近似させることでポリマーの形態を求めた。ドメインスペーシングをｑ＊の位置で定義し、ｄ＝２π／ｑ＊として計算した。この実験で調べたポリマーに対するＳＡＸＳプロファイルは、図４に示されている。
【００５９】
ＰＴＭＳＳ−ｂ−ＰＬＡの薄膜配向性
ＰＴＭＳＳ−ｂ−ＰＬＡブロックコポリマーの薄膜の自己集合性挙動を調査するため、ポリマー膜を、天然酸化物層を有するシリコンウェハー上にスピンコーティングした。鋳放しのポリマー膜は、図５ａに示されているＡＦＭ相画像で表されている。試料を、ブロックコポリマーの両ブロックのガラス転移温度よりも上の温度である１２０℃で２時間熱的アニーリングした後、シリンダー状ドメインが、図５ｂに示されているように基材に平行して配向した。
【００６０】
溶媒アニーリング技術を採用することによって、シリンダードメインの垂直配向性を達成した。試料は、シクロヘキサン蒸気下で数回溶媒アニーリングした。図６ａは、２時間のアニーリング後の平行したブロックコポリマー配向性を示している。図６ｂおよび図６ｃは、試料をそれぞれ４時間および２３時間アニーリングした後の垂直の配向性を示している。
【００６１】
溶媒アニーリング技術も採用することによって、ラメラ形成試料の垂直の配向性を達成した。図７ａは、鋳放しとしての薄膜中のラメラ形成試料を示し、図７ｂは、シクロヘキサン蒸気下で４時間溶媒アニーリングした後の同じ試料を示す。指紋パターンは、基材に垂直に整列しているラメラ状試料を表すものである。
【００６２】
ＰＬＡ除去およびエッチングコントラスト
ブロックコポリマー膜を溶媒アニーリングによって整列させた後、材料のエッチング特徴を調べた。酸素エッチングを使用することによって、有機物（ＰＬＡ）ドメインが除去され、一方でケイ素含有ドメインが残った。図８は、溶媒アニーリング後ではあるが、エッチング前、次いでエッチング後のシリンダー形成試料のＡＦＭ高さ画像を示す。エッチング前の画像では、円形のＰＬＡドメインはより明るく、したがって試料からより高く突き出ている。エッチング後、ＰＬＡドメインは暗く見え、これはＰＬＡドメインがＰＴＭＳＳドメインより低いことを意味する。これは、エッチング中のＰＬＡドメインの除去を示している。
【００６３】
シリンダーを形成するＰＴＭＳＳ−ｂ−ＰＬＡのＡＦＭ相画像には、エッチング後、高さ画像と同様の変換が生じている。相画像は、ブロックコポリマードメインの弾性率を表すもので、図９に示されているように、エッチング後同様の反転が生じている。
【００６４】
エッチング前のブロックコポリマーを架橋することで、材料強度を増加させて、自己集合したナノ構造が、エッチング後もこれらの形状を保持することを確実にする。エッチングプロセス中の材料の除去は、ナノ構造が力学的に強力でない場合、ナノ構造を損傷する可能性がある。ブロックコポリマーにおける架橋は、ナノ構造をさらに力学的に強力にすることができる。ポリマー構造内に架橋官能基を組み込むことは、ブロックコポリマーのドメインの１つがドライエッチングに対して高い耐性を有する場合にのみ有用となる。これは、１０重量％超の元素ケイ素をブロックの１つに組み込むことによってかなり簡単に達成される。一実施形態では、このようなケイ素含有ブロックコポリマーは、本明細書中に参照により組み込まれている「Ｓｉｌｉｃｏｎ−Ｃｏｎｔａｉｎｉｎｇ  Ｂｌｏｃｋ  Ｃｏ−Ｐｏｌｙｍｅｒｓ，  Ｍｅｔｈｏｄｓ  ｆｏｒ  Ｓｙｎｔｈｅｓｉｓ  ａｎｄ  Ｕｓｅ」という表題の特許出願ＵＳ６１３１５２３５／２０１０年３月１８日［２５］および２０１１年３月１７日出願のＰＣＴ／ＵＳ１１／２８８６７［２６］に記載されている。不応性オキシドを形成する他の元素は、同様の方式で機能することができる。本発明が特定のケイ素含有モノマーまたはコポリマーに制限されることは意図されていない。例示的モノマーは図１に示されている。
【００６５】
こうして、ナノリソグラフィのためのポリ乳酸／ケイ素含有ブロックコポリマーの、特定の組成物および方法が開示されている。しかし、当業者には、本明細書中の本発明の概念から逸脱することなく、すでに記載されているものに加えて、さらに多くの変化形が可能であることが明らかなはずである。したがって、開示の趣旨によるものを除いて、本発明の主題は制限されないものとする。さらに、開示の解釈において、すべての用語は、状況に従い、可能な限り幅広い方式で解釈されるべきである。特に、「含む」および「含んでいる」という用語は、非排他的な方式で要素、構成成分、またはステップを言及しているとして解釈されるべきであり、参照された要素、構成成分、またはステップは、明示的に参照されていない他の要素、構成成分、またはステップと共に存在してもよく、利用されてもよく、または組み合わされてもよいことを示唆している。
【００６６】
本明細書中に記述されているすべての公報は、本明細書に参照により組み込まれることによって、これらに関連して公報が引用されている方法および／または材料を開示および記載している。本明細書中で考察された公報は、本出願の出願期日前に、これらの開示のためだけに提供されている。本明細書中のいかなるものも、本発明が、以前の発明によってこのような公報に先行する権利を有さないという承認として解釈されるものではない。さらに、提供された公開日は、実際の公開日と異なることもあり、これは、独立して確認する必要があり得る。
【実施例】
【００６７】
材料
すべての試薬は、特に明示されていない限り、未処理のまま使用した。シクロヘキサンを活性化したアルミナカラムに通すことにより、および担持された銅触媒を通すことにより精製した。トリメチルシリルスチレン（ＴＭＳＳ）を以前に報告したように合成し、ジブチルマグネシウム上で２回蒸留した。エチレンオキシドを塩化ブチルマグネシウム上で２回蒸留した。Ｄ，Ｌラクチド（Ａｌｆａ  Ａｅｓａｒ）を、酢酸エチルからの再結晶化により精製し、真空中で乾燥させ、ドライボックス内に保存した。トルエンおよびイソプロパノールを水素化カルシウム上で１回蒸留し、ドライボックス内に保存した。溶媒アニーリング用シクロヘキサンは、未処理のまま使用した。
【００６８】
（実施例１）
ヒドロキシル末端ポリ（トリメチルシリルスチレン）（ＰＴＭＳＳＯＨ）の合成
以前に報告したように、Ａｒ雰囲気下で、標準的なシュレンク技術を介してアニオン重合によりＰＴＭＳＳＯＨを合成した。Ａｒ雰囲気下で、適当な量のｓｅｃ−ブチルリチウムを、精製したシクロヘキサンに滴加し、４０℃で１０分間撹拌した。数滴のＴＭＳＳを加えることによって、重合をシードし、１５分間反応させた。この後、残存するＴＭＳＳを滴加した。溶液を一晩反応させた。精製したエチレンオキシドを加え、一晩反応させることによって、ポリマーをヒドロキシル官能基でエンドキャップした。この後、脱気したメタノールを加えることによって、リビングアニオンをクエンチした。ポリマーをメタノール中に沈殿させ、真空中で乾燥させた。
【００６９】
（実施例２）
ポリ（トリメチルシリルスチレン−ｂ−ラクチド）（ＰＴＭＳＳ−ｂ−ＰＬＡ）の合成
乾燥トルエンを使用してドライボックス内でラクチド重合を実施した。１モルのトリエチルアルミニウム（ＡｌＥｔ３）溶液（１．１Ｍ）をトルエン中ＰＴＭＳＳＯＨ（ＰＴＭＳＳＯＨ１モル当たり）に滴加することによって、アルミニウムアルコキシドマクロ開始剤を形成した。この溶液を２時間撹拌後、Ｄ，Ｌラクチドを加え、フラスコに蓋をし、ドライボックスから出し、９０℃の油浴に浸し、６時間撹拌した。この後、１ｍＬの１Ｎ  ＨＣＬで反応をクエンチし、５０：５０メタノール：水混合物中に沈殿させた。ポリマーを濾過し、真空下で乾燥させた。ブロックコポリマーのＰＤＩをＧＰＣで求め、ＰＬＡブロックの分子量を１Ｈ  ＮＭＲで求めた。反応は図２に概略的に示されている。
【００７０】
（実施例３）
ポリ乳酸（ＰＬＡ）ホモポリマーの合成
ＰＴＭＳＳ−ｂ−ＰＬＡと同じ手順を使用してＰＬＡホモポリマーを合成したが、ただし、図３に示されているように、ＰＴＭＳＳＯＨマクロ開始剤の代わりに、開始剤として乾燥イソプロパノールを使用した。
【００７１】
（参考文献）
【００７２】
【数１】
2015511402.tif 000017
【００７３】
【数２】
2015511402.tif 000018
【００７４】
【数３】
2015511402.tif 000019
【００７５】
【表１】
2015511402.tif 000020
【図１】
2015511402.tif 000021
【図２】
2015511402.tif 000022
【図３】
2015511402.tif 000023
【図５】
2015511402.tif 000024
【図６】
2015511402.tif 000025
【図７】
2015511402.tif 000026
【図８】
2015511402.tif 000027
【図９】
2015511402.tif 000028
【図４】
2015511402.tif 000029
【国際調査報告】
2015511402.tif 000030
2015511402.tif 000031
2015511402.tif 000032